(57)【要約】  リチウム電池は、膜構造によって互いに分離された負極構造および正極構造を有する。膜構造は、リチウムイオンに対してだけ伝導性であり、および１５０℃を上廻る温度で十分な機械的安定性を有する性質を示す層を有し、負極構造と正極構造との間の局部的な短絡が回避される。
2012506130.tif 000002
【特許請求の範囲】
【請求項１】
金属導電性支持体（５）および該支持体（５）上に位置した多結晶層（６）を有する正極（３）を備え、
少なくとも１つのリチウム伝導性層（１１）を有するイオン伝導性膜構造（４）を備え、
多結晶層（７）および金属導電性層（８）から構成されている負極（２）を備え、その際、多結晶層（７）は、膜構造（４）に面している、リチウムイオン電池（１）において、
リチウム伝導性層（１１）が薄手の気密性のポリマーフィルムであり、このポリマーフィルムが、チャンネルおよび／またはリチウムイオンまたはリチウム原子がリチウムイオンまたはリチウム原子での衝撃によってリチウム伝導性層（１１）中に導入されるように物理的に処理されていることを特徴とする、リチウムイオン電池（１）。
【請求項２】
噴射されたリチウム原子と負極（２）、正極（３）またはリチウム伝導性層（１１）に隣接する他の層との間の隙間が２０ｎｍを上廻らない、請求項１記載のリチウムイオン電池。
【請求項３】
リチウム伝導性層（１１）が２〜１９μｍ、殊に２〜５μｍの厚さを有する、請求項１または２記載のリチウムイオン電池。
【請求項４】
イオン伝導性膜構造（４）が多孔質である第２の層（１２）を有する、請求項１から３までのいずれか１項に記載のリチウムイオン電池。
【請求項５】
リチウム伝導性層（１１）が第２の層（１２）より薄手である、請求項４記載のリチウムイオン電池。
【請求項６】
第２の層が１０〜２０μｍの厚さを有する、請求項４または５記載のリチウムイオン電池。
【請求項７】
金属導電性支持体（５）がニッケル層または不銹鋼層である、請求項１から６までのいずれか１項に記載のリチウムイオン電池。
【請求項８】
多結晶層（６，７）の少なくとも１つがナノ結晶層である、請求項１から７までのいずれか１項に記載のリチウムイオン電池。
【請求項９】
正極（３）の多結晶層（６）がＭｎＯ2、ＣｏＯ2またはＮｉＭｎの物質の中から選択されている、請求項１から８までのいずれか１項に記載のリチウムイオン電池。
【請求項１０】
イオン伝導性膜構造（４）がポリエーテルケトン、ポリスルホン、ポリイミド、ポリエーテルスルホン、ポリベンズイミダゾールまたはポリホスファゼンポリマーの物質群の中から選択されている、請求項１から９までのいずれか１項に記載のリチウムイオン電池。
【請求項１１】
正極（２）の多結晶層（７）がＣ、Ｓｉ、ＬｉＡｌ、ＬｉＣまたはＬｉＮｉの物質の中から選択されている、請求項１から１０までのいずれか１項に記載のリチウムイオン電池。
【請求項１２】
イオン伝導性膜構造（４）がポリエチレンオキシドを有する、請求項１から１１までのいずれか１項に記載のリチウムイオン電池。
【請求項１３】
リチウム伝導性膜（１１）が星状または直鎖状のポリマー鎖から構成されている共有結合ゲル電解質を含有し、この共有結合ゲル電解質中には、リチウムイオン伝導性材料が埋設されている、請求項１から１２までのいずれか１項に記載のリチウムイオン電池。
【請求項１４】
金属導電性支持体（５）および該支持体（５）上に位置した多結晶層（６）を有する正極（３）を備え、
少なくとも１つのリチウム伝導性層（１１）を有するイオン伝導性膜構造（４）を備え、
多結晶層（７）および金属導電性層（８）から構成されている負極（２）を備え、その際、多結晶層（７）は、膜構造（４）に面している、リチウムイオン電池（１）の製造法において、
リチウム伝導性層（１１）が膜構造（４）の第２の層（１２）上に析出された、薄手の気密性のポリマーフィルムであり、その後にリチウムイオンまたはリチウム原子で衝撃を与えることを特徴とする、リチウムイオン電池（１）の製造法。
【請求項１５】
リチウム伝導性層（１１）を膜構造（４）の第２の層（１２）上の薄手の気密性のポリマーフィルムとして析出させる、請求項１４記載の方法。
【請求項１６】
リチウム伝導性層（１１）を浸漬塗布または回転塗布により膜構造（４）の第２の層（１２）上に析出させる、請求項１５記載の方法。
【請求項１７】
リチウム伝導性層（１１）を高圧噴霧により膜構造（４）の第２の層（１２）上に噴霧する、請求項１４記載の方法。
【請求項１８】
リチウム伝導性層（１１）をＬｉ3ＰＯ4、Ｌｉ3Ｐまたはシリコン粒子の群の中から選択された物質を添加しながら膜構造（４）の第２の層（１２）上に噴霧する、請求項１７記載の方法。
【請求項１９】
リチウム伝導性層（１１）を負極（２）または正極上に析出させる、請求項１４から１８までのいずれか１項に記載の方法。
【請求項２０】
リチウム伝導性層（１１）を、ＺｒＯ2粒子を組み合わされた、ポリベンズイミダゾールまたはポリホスファゼンを有するゾルゲル層としての膜構造（４）の第２の層（１２）上に析出させる、請求項１４から１９までのいずれか１項に記載の方法。
【発明の詳細な説明】
【技術分野】
【０００１】
リチウムイオン電池は、本質的に３つの層を有する。前記層の１つは、正極層であり、他の層は、負極層であり、これらの層の間には、フィルム層または膜層が存在し、正極層と負極層が分離されて維持される。
【０００２】
正極層は、金属フィルムとその上に析出されたナノ結晶層とから構成されている。ナノ結晶層は、金属リチウムを吸蔵しうる材料から選択されている。この吸蔵は、化学的に生じるかまたは金属電極を有する境界に金属リチウムを析出することによって生じる。リチウムイオンを吸蔵するのに公知の材料は、リチウムイオンを介在させならびに放出しうるＣｏＯ2である。
【０００３】
負極層は、ナノ結晶シリコンまたはナノ結晶カーボンから構成されている。負極層は、正極側から離れて対向する側に金属導電性層を備えている。
【０００４】
これら２つの層の間に位置した膜またはフィルムは、正極および負極を互いに電気的および機械的に絶縁するために存在する。リチウムイオンだけがフィルムまたは膜を通過することができ；即ち、正極層と負極層との間の中間層は、リチウムイオンを伝導する。負極層と正極層との間の電気伝導は、リチウム電池内でリチウムイオンを介して行なわれ、電子は、リチウム電池の負荷回路に流入するかまたは充電中に電圧源から流出する。
【０００５】
放電の場合、ＬｉＣｏＯ2分子は、リチウムイオンを収容し、プラスに帯電されたリチウム原子および自由電子を生じる。電子は、負極接続部および需要部を通過して正極に流れ、一方で、プラスに帯電されたリチウムイオンは、膜を通過して正極に流れる。電流方向は、充電中に反対にされ、それによってリチウムイオンは、負極で電子と再結合されて負極層中に吸蔵された中性のリチウム原子に戻る。
【０００６】
今日まで、ＰＥＯ（ポリエチレンオキシド）は、フィルムまたは膜のための材料として使用された。この材料は、約１５０℃まで十分に安定であり、２つの電極の間での望ましい機械的分離および電気的分離が保証される。よりいっそう高い温度では、ＰＥＯは、２つの電極の間の領域内で短絡が存在し、電池を使用不可能にする程に少なくとも局部的に液化する。
【０００７】
こうして、電極の間での膜の熱抵抗は、電池に印加されうる最大電圧の負荷量または電池の最大電圧の負荷量を定義する、本質的に定められた性質である。従って、充電プロセスは、よりいっそう臨界的な事象である。それというのも、リチウム電池の充電は、リチウム電池の加熱が発熱による電気化学的プロセスによってもたらされ、この熱がリチウム電池の内部抵抗から失われるような発熱的プロセスであるからである。膜の熱抵抗が高くなればなるほど、充電電流は、ますます高くなる可能性があり、これは、さらに充電時間に実質的な影響を及ぼす。
【０００８】
この点から出発して、本発明の目的は、よりいっそう高い熱抵抗の膜を有するリチウム電池を開発することである。
【０００９】
この目的は、本発明によれば、請求項１の特徴を有するリチウム電池によって達成される。
【００１０】
新規のリチウム電池は、多重層化された正極を有する。この正極は、金属導電性層およびその上に析出された多結晶層を有する。負極層は、同様に多重層であり、多結晶層ならびに金属導電性層を有する。正極層と負極層とは、１５０℃を上廻る熱抵抗を示す膜構造によって互いに分離されている。
【００１１】
双方の多結晶層は、好ましくはナノ結晶層である。
【００１２】
正極または負極の金属導電性層は、ニッケル層または不銹鋼層であることができる。析出すべき最終層であり、したがって支持体としての役割を果たさない金属導電性層は、ガルヴァーニ電気的に析出されることができ、一方で、他の層は、安定性の支持体としての役割を果たす。
【００１３】
正極層のための材料は、ＴｉＳ2、ＭｎＯ2、ＮｉＭｎおよびＣｏＯ2の物質の中から選択されうる。
【００１４】
負極層のための材料は、Ｃ、Ｓｉ、ＬｉＡｌ、ＬｉＣおよびＬｉＮｉの物質の中から選択されうる。
【００１５】
正極および負極のためのナノ結晶層の析出は、公知である。この目的のためには任意の適当な方法、例えばイオンめっき（イオンビームミキシング）がこれに該当する。
【００１６】
イオン伝導性膜の構造は、単一層であってもよいし、二重層であってもよい。二重層の膜の場合には、この膜は、多孔質層材料とリチウムイオンだけを伝導する層とから構成されている。リチウムイオンを伝導する層は、薄手のリチウムイオン伝導層のための機械的保護層としての役割を果たす多孔質層よりも著しく薄手である。
【００１７】
リチウムイオン伝導層は、最初に不透過性であり、析出直後にリチウムイオンに対しても不透過性である層であることができる。更に、適当な物理的な処理は、この薄手の最初に不透過性の層をリチウムイオン伝導性にすることができる。この目的のために、この層に、例えばイオンビーム法でリチウム原子またはリチウムイオンで衝撃を与え、それによってリチウムイオンの速度は、このリチウムイオンが膜を貫通し、チャンネルを離れるかまたは大部分の層を貫通するが、なお層内にはスタックが残存する。注入されたリチウム原子と相応する電極または保護フィルム層との間の残りの膜厚さは、２０ｎｍを上廻るべきでなく、一方で、フィルムそれ自体は、１０〜２０μｍの層厚を示すことができる。
【００１８】
膜層を形成する別の方法は、超音波噴霧と結合された高圧噴霧によりポリマー層のための基礎材料上に噴霧することから構成されている。Ｌｉ3ＰＯ4またはＬｉ3Ｐ、またはシリコンナノ粒子は、ポリマー材料に添加される。適した方法は、ドイツ連邦共和国特許第１０２００８０４７９５５号明細書中に記載されており、このドイツ連邦共和国特許明細書は、参考のために本明細書中に引用されている。
【００１９】
望ましい重合は、ポリマー材料が支持体の表面上に位置した高周波プラズマ中に噴霧される場合に起こる。
【００２０】
そのつど、１５０℃を上廻るガラス転移温度を有するポリマーが使用される。記載された方法は、イオンに対して本質的に伝導性でない、相応して高いガラス転移温度を有するポリマーを、ガラス転移点に対して何らの不利な変化なしにイオンに対して伝導性にすることを可能にする。
【００２１】
膜を形成するもう１つの方法は、共有結合ゲル電解質を使用することから構成されている。電解質は、星状および直鎖状のポリマー鎖を基礎とする。更に、リチウムイオンに対して伝導性でありかつ１５０℃未満のガラス転移点を有する材料は、足場として、ゲル電解質構造中に埋設されていてよい。耐熱性の足場をイオン伝導性を保証する低融点材料と組み合わせた場合、全体的に見て１５０℃を上廻る耐熱性を有する膜が製造される。
【００２２】
最後に、ゾルゲル層は、回転塗布または浸漬塗布によって析出されてよい。ゾルゲル層は、ＺｒＯ2粒子ならびにＨ3ＰＯ4またはＬｉ3ＰＯ4を含有する。ゾルゲルは、液体中の固体のコロイド状分散液を有するゲルに言及する。
【図面の簡単な説明】
【００２３】
【図１】唯一の図は、リチウムイオン電池の原理的な設計を示す。図は、一律の縮尺に従うものではなく、本発明の本質をよりいっそう理解し易くするために簡略化されている。
【実施例】
【００２４】
図は、リチウムイオン電池１の概略的構造を示す。リチウムイオン電池は、同様に層として形成された、負極配置２ならびに正極配置３を有する。膜構造層４は、負極層２と正極層３との間に位置し、負極層２を正極層３から分離し、これら２つの層の間での電気的短絡を回避させる。
【００２５】
正極層３は、例えばニッケルまたはインコネルバンドである支持体５から構成されている。このバンド状正極層５は、リチウムイオンを結晶格子中に収容しうる多結晶層６を支持し、このことは、当業者にインターカレーションと呼称されている。多結晶層６のための材料は、ＭｎＯ2、ＣＯＯ2または同様のインターカレーション特性を有する他の物質のような物質の中から選択することができる。
【００２６】
公知方法は、例えばイオンビーム混合により、多結晶層６を支持体５上に析出させるために使用され、この場合イオンビームは、ナノ結晶層の製造に使用される物質から構成されているそれぞれのターゲットに衝撃を与える。この衝撃を与えるイオンは、材料を剥離し、この材料を支持体５に輸送し、そこで相応するナノ結晶層を形成する。
【００２７】
膜層４は、２つの有機層から構成されており；この有機層の構造とこの有機層に如何にして形成されるのかは、さらに下記に詳説される。
【００２８】
更に、最終的に膜層４上の負極層２は、多結晶層７および金属導電性層８から構成されている。多結晶層７は、物質ＣＳｉ、ＬｉＡｌ、ＬｉＣまたはＬｉＮｉから選択された材料から構成されている。材料は、金属リチウムが内部に埋設されうるように選択されている。
【００２９】
負極層２の活性部分を表わす多結晶層７の析出は、上記の記載と同様に層６と関連して保証されうる。
【００３０】
最後に、層８は、特に化学めっきによってガルヴァーニ電気的に析出される。層８は、例えば金属ニッケル層である。
【００３１】
全体的に見て、図中に示された構造は、３０μｍ〜１００μｍの厚さを有する。
【００３２】
負極２と正極３との間に位置した膜層４は、一面でリチウムイオンに対して伝導性であるべきであり、他面、膜層が塗布中またはその後の操作中に損傷を受けないように十分に安定性であるべきである。更に、膜層４は、電池が操作中に加熱される際に膜層の機械的性質および電気的性質を保持するように十分に温度安定性でなければならない。それによって、冒頭に述べたように、充電プロセスは、よりいっそう臨界的なプロセスである。それというのも、充電プロセスは、熱損失と生じる熱が化学的プロセスにおいて合計されるような発熱プロセスであるからである。他面、放電プロセスは、化学的な発熱プロセスであり、この場合電気的な熱損失は、発熱プロセスにおいて部分的に除去され、放電中に同じ電流で電池の温度を低く維持するのに貢献する。
【００３３】
当該専門家はリチウムイオンが伝導性であることで理解しているものは、簡単に言えば、リチウムイオンだけを通過させるが、しかし、他のイオンは通過させない篩のように作業する膜である。
【００３４】
リチウムイオンの理論は、これ以上本明細書中で議論しないことにする。電池中で生じる電気物理的プロセスは、当業者に公知であり、本明細書中でこれ以上議論することは不要である。
【００３５】
膜層２は、薄手の層１１と厚手の層１２から構成されている二重層を成している。薄手の層１１は、５μｍ〜２０μｍの厚さを有し、一方で、厚手の層は、１０〜２０μｍの厚さを有している。厚手の層１２は、リチウム電池の製造プロセスにおいて使用され、さらなる製造プロセス中の損傷から薄手の層１１を保護することができる。こうして、厚手の層１２は、「多孔質」であり、即ち厚手の層は、リチウムイオンだけを通過させることができるのではない通路を有する。
【００３６】
厚手の層１２は、例えばポリスルホンフィルムから構成されていてよい。ポリスルホンフィルムは、本質的には多孔質ではない。ポリスルホンフィルムを多孔質にするために、ポリスルホンフィルムは、製造プロセスの後に延伸される。この延伸は、望ましい通過開口を形成する。その後に、こうして得られたフィルムは、例えば真空圧延によって薄手の層１１上にもたらされる。
【００３７】
リチウム電池１の機能にとって重要な層１１は、２〜５μｍの厚さを有する。層１２のための層は、ポリスルホン、ポリベンズイミダゾールまたはポリホスファゼンであることができる。この材料は、望ましいイオン伝導性を形成させるために、層６上に析出された後にリチウムイオンに対して本質的に伝導性ではなく、形成された層には、リチウムイオンまたはリチウム原子によって衝撃が与えられる。この方法において、リチウムイオンまたはリチウム原子は、層１１を貫通し、そこに望ましいチャンネル１３が形成される。チャンネル１３が層６を打ち抜くことは、不要である。１４で表わされたリチウム原子が袋状のチャンネル１３中に留まることで十分である。チャンネル１３の袋状の端部と層６との間の距離は、１０〜２０ｎｍであるべきである。その後の形成プロセスは、完全に層１１の材料によってリチウムイオンを駆動する。
【００３８】
こうして形成された、膜構造４のリチウムイオン伝導性析出層または層１１は、その後に上記のように構成された層１２によって保護されている。
【００３９】
膜層の層１１のための上記に述べた基礎材料は、全体で１５０℃を上廻るガラス転移温度を有し、その結果、高温でのリチウム電池の申し分のない動作を保証することができる。こうして本発明により製造されたリチウム電池は、公知技術水準によるＰＥＯを有するリチウム電池構造よりも高い動作温度を許容する。従って、本発明による電池は、充填ならびに放電の双方の場合に高い電流に負荷されることができる。
【００４０】
更に、新規のリチウム電池は、よりいっそう低い内部抵抗によって特徴付けられる。それというのも、負極と正極との間の「絶縁」膜は、従来技術の場合よりも薄手である。膜の厚さは、内部抵抗に影響を及ぼす。膜の厚さがよりいっそう薄手であるならば、電池の内部抵抗もよりいっそう低く、これは、さらに充電の際に熱損失を低く維持するのに貢献する。
【００４１】
膜層４のリチウムイオン伝導性層１１は、例えばＬｉ3ＰＯ4、Ｌｉ3Ｐまたはシリコンナノ粒子の群から選択された物質を添加しながら高圧下に上記材料を層４上に噴霧することによって形成されてもよい。望ましい重合は、高周波プラズマを噴霧された材料上に作用させることによって起こる。埋設された分子は、リチウムイオンが移動しうる望ましいチャンネル形成を後に実現させる。高圧噴霧の方法は、例えばドイツ連邦共和国特許第１０２００８０４７９５５号明細書中に記載されている。本明細書中で不要な繰り返しを避けるために、この公知刊行物が引用されている。
【００４２】
更に、膜層４のイオン伝導性層１１を形成させる方法は、星状および直鎖状のポリマー鎖から構成されている結合ゲル電解質を導入することを有する。この物質は、１５０℃を上廻る温度で十分に機械的に安定性でもある機械的な足場を形成する。この足場内の中間空間は、元々リチウムイオンに対して伝導性であるＰＥＯで充填されている。他面、埋設されたＰＥＯは、他の原子の通過を阻止し、したがって、リチウムイオンに対してのみ伝導性であり、しかも１５０℃を上廻る温度、ひいてはＰＥＯのガラス転移点を上廻る温度で伝導性である膜層４が形成される。ゲル電解質の足場は、液化されたＰＥＯを局部的な溶解から回避させ、こうして負極と正極との間で短路を生じることができる。
【００４３】
更に、望ましいリチウムイオン伝導性層１１を形成させる方法は、ゾルゲル層を析出させることによって膜の形成を提供する。これは、ＺｒＯ2粒子と組み合わされた物質ポリベンズイミダゾールまたはポリホスファゼンから選択される。この材料は、回転塗布法または浸漬塗布法で塗布され、その後に重合される。埋設された酸化ジルコニウム分子は、相応するリチウムイオン伝導性を実現させる。
【００４４】
リチウム電池は、膜構造によって互いに分離された負極構造および正極構造を有する。膜構造は、リチウムイオンに対してだけ伝導性であり、および１５０℃を上廻る温度で十分な機械的安定性を有する性質を示す層であり、負極構造と正極構造との間の局部的な短絡が回避される。
【図１】
2012506130.tif 000003
【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
金属導電性支持体（５）および該支持体（５）上に位置した多結晶層（６）を有する正極（３）を備え、
少なくとも１つのリチウム伝導性層（１１）を有するイオン伝導性膜構造（４）を備え、
多結晶層（７）および金属導電性層（８）から構成されている負極（２）を備え、その際、多結晶層（７）は、膜構造（４）に面している、リチウムイオン電池（１）において、
リチウム伝導性層（１１）が１５０℃を上廻るガラス転移温度を有するポリマーを有するポリマーフィルムであり、かつ物理的処理によりリチウムイオンに対して伝導性であることを特徴とする、リチウムイオン電池（１）。
【請求項２】
ポリマーフィルムが、チャンネルおよび／またはリチウムイオンまたはリチウム原子がリチウムイオンまたはリチウム原子での衝撃によってリチウム伝導性層（１１）中に導入されるように物理的に処理されている、請求項１記載のリチウムイオン電池。
【請求項３】
噴射されたリチウム原子と負極（２）、正極（３）またはリチウム伝導性層（１１）に隣接する他の層との間の隙間が２０ｎｍを上廻らない、請求項２記載のリチウムイオン電池。
【請求項４】
リチウム伝導性層（１１）が２〜１９μｍ、殊に２〜５μｍの厚さを有する、請求項１、２または３記載のリチウムイオン電池。
【請求項５】
イオン伝導性膜構造（４）が多孔質である第２の層（１２）を有する、請求項１から４までのいずれか１項に記載のリチウムイオン電池。
【請求項６】
リチウム伝導性層（１１）が第２の層（１２）より薄手である、請求項５記載のリチウムイオン電池。
【請求項７】
第２の層が１０〜２０μｍの厚さを有する、請求項５または６記載のリチウムイオン電池。
【請求項８】
金属導電性支持体（５）がニッケル層または不銹鋼層である、請求項１から７までのいずれか１項に記載のリチウムイオン電池。
【請求項９】
多結晶層（６，７）の少なくとも１つがナノ結晶層である、請求項１から８までのいずれか１項に記載のリチウムイオン電池。
【請求項１０】
正極（３）の多結晶層（６）がＭｎＯ2、ＣｏＯ2またはＮｉＭｎの物質の中から選択されている、請求項１から９までのいずれか１項に記載のリチウムイオン電池。
【請求項１１】
イオン伝導性膜構造（４）がポリエーテルケトン、ポリスルホン、ポリイミド、ポリエーテルスルホン、ポリベンズイミダゾールまたはポリホスファゼンポリマーの物質群の中から選択されている、請求項１から１０までのいずれか１項に記載のリチウムイオン電池。
【請求項１２】
正極（２）の多結晶層（７）がＣ、Ｓｉ、ＬｉＡｌ、ＬｉＣまたはＬｉＮｉの物質の中から選択されている、請求項１から１１までのいずれか１項に記載のリチウムイオン電池。
【請求項１３】
イオン伝導性膜構造（４）がポリエチレンオキシドを有する、請求項１から１２までのいずれか１項に記載のリチウムイオン電池。
【請求項１４】
リチウム伝導性膜（１１）が星状または直鎖状のポリマー鎖から構成されている共有結合ゲル電解質を含有し、この共有結合ゲル電解質中には、リチウムイオン伝導性材料が埋設されている、請求項１から１３までのいずれか１項に記載のリチウムイオン電池。
【請求項１５】
金属導電性支持体（５）および該支持体（５）上に位置した多結晶層（６）を有する正極（３）を備え、
少なくとも１つのリチウム伝導性層（１１）を有するイオン伝導性膜構造（４）を備え、
多結晶層（７）および金属導電性層（８）から構成されている負極（２）を備え、その際、多結晶層（７）は、膜構造（４）に面している、リチウムイオン電池（１）の製造法において、
リチウム伝導性層（１１）を、１５０℃を上廻るガラス転移温度を有するポリマーを有するポリマーフィルムとしての膜構造（４）の第２の層（１２）上に析出させ、その後にこのポリマーフィルムがリチウムイオンに対して伝導性になるように物理的に処理することを特徴とする、リチウムイオン電池（１）の製造法。
【請求項１６】
ポリマーフィルムにリチウムイオンまたはリチウム原子で衝撃を与える、請求項１５記載の方法。
【請求項１７】
リチウム伝導性層（１１）を膜構造（４）の第２の層（１２）上の薄手の気密性のポリマーフィルムとして析出させる、請求項１５または１６記載の方法。
【請求項１８】
リチウム伝導性層（１１）を浸漬塗布または回転塗布により膜構造（４）の第２の層（１２）上に析出させる、請求項１７記載の方法。
【請求項１９】
リチウム伝導性層（１１）を高圧噴霧により膜構造（４）の第２の層（１２）上に噴霧する、請求項１５記載の方法。
【請求項２０】
リチウム伝導性層（１１）をＬｉ3ＰＯ4、Ｌｉ3Ｐまたはシリコン粒子の群の中から選択された物質を添加しながら膜構造（４）の第２の層（１２）上に噴霧する、請求項１９記載の方法。
【請求項２１】
リチウム伝導性層（１１）を負極（２）または正極上に析出させる、請求項１５から２０までのいずれか１項に記載の方法。
【請求項２２】
リチウム伝導性層（１１）を、ＺｒＯ2粒子を組み合わされた、ポリベンズイミダゾールまたはポリホスファゼンを有するゾルゲル層としての膜構造（４）の第２の層（１２）上に析出させる、請求項１５から２１までのいずれか１項に記載の方法。
【国際調査報告】
2012506130.tif 000004
2012506130.tif 000005
2012506130.tif 000006
2012506130.tif 000007
2012506130.tif 000008
2012506130.tif 000009